(57)【要約】【課題】外光の侵入による悪影響が抑制された、ヘッドアップディスプレイ装置に使用する画像投影装置用ケースの提供。【解決手段】車両に取り付けるヘッドアップディスプレイ装置の画像投影装置用ケースであって、前記ケースが、（Ａ）ポリカーボネート、ポリエチレンテレフタレート、ポリブチレンテレフタレート、ポリプロピレン、ＡＢＳ樹脂から選ばれる１または２以上の熱可塑性樹脂１００質量部、（Ｂ）無機充填剤５〜８０質量部、（Ｃ）黒色染料または黒色顔料０．１〜１０質量部を含有する樹脂組成物を射出成形してなるものであり、前記ケースの内側面の６０°反射光沢値が１．０以下である、ヘッドアップディスプレイ装置の画像投影装置用ケース。【選択図】なし【特許請求の範囲】
【請求項１】
車両に取り付けるヘッドアップディスプレイ装置の画像投影装置用ケースであって、
前記ケースが、
（Ａ）ポリカーボネート、ポリエチレンテレフタレート、ポリブチレンテレフタレート、ポリプロピレン、ＡＢＳ樹脂から選ばれる１または２以上の熱可塑性樹脂（ポリアミドは含まない）１００質量部、
（Ｂ）無機充填剤５〜８０質量部、
（Ｃ）黒色染料または黒色顔料０．１〜１０質量部を含有する樹脂組成物を射出成形してなるものであり、
前記ケースの内側面の６０°反射光沢値が１．０以下である、ヘッドアップディスプレイ装置の画像投影装置用ケース。
【請求項２】
前記樹脂組成物がさらに（Ａ）成分１００質量部に対して（Ｄ）有機艶消し剤５〜４０質量部を含有している、請求項１記載のヘッドアップディスプレイ装置の画像投影装置用ケース。
【請求項３】
（Ｄ）成分の有機艶消し剤が、ゴム成分、多官能基添加剤、アクリル酸、メタクリル酸、スチレン、無水マレイン酸などに由来する単位を含むポリマーから選ばれるものである、請求項１または２記載のヘッドアップディスプレイ装置の画像投影装置用ケース。
【請求項４】
（Ｄ）成分の有機艶消し剤が、ゴム成分とアクリル酸、メタクリル酸、スチレン、無水マレイン酸などに由来する単位を含むポリマーの組み合わせからなるものである、請求項１〜３のいずれか１項記載のヘッドアップディスプレイ装置の画像投影装置用ケース。
【請求項５】
請求項１〜３のいずれか１項記載のヘッドアップディスプレイ装置の画像投影装置用ケース内に画像投影装置が収容されている、ヘッドアップディスプレイ装置。
【発明の詳細な説明】
【技術分野】
【０００１】
本発明は、車両にて使用するヘッドアップディスプレイ装置の画像投影装置用ケースに関する。
【背景技術】
【０００２】
車両用のヘッドアップディスプレイ装置として、数多くの発明が知られている（例えば、特許文献１〜４）。
ヘッドアップディスプレイ装置のケース内には、様々な情報を含む画像が表示される装置（液晶パネルなどの画像表示装置）と複数枚のミラー（反射ミラー、拡大ミラー）などの組み合わせからなる画像投影装置が収容されている。
前記画像表示装置（液晶パネル）の画像は複数枚のミラーに反射されたあと、ケースのシャッターを備えた投影用開口部から車両のフロントガラスに投影されて表示されるようになっている。
【０００３】
画像投影装置の投影用開口部は、画像が投影されていないときはシャッターが閉じられているが、画像投影時は開けられている。このため、投影用開口部から内部に外光が入ってきた場合、画像投影装置による画像の投影に悪影響を及ぼすことがある。
このような外光による悪影響を回避するため、特許文献５の段落番号００１３には、ハウジンングの内面が反射防止手段で覆われていることが記載されている。反射防止手段としては、可視光線を吸収するアクリル樹脂やウレタン樹脂などの黒色系の艶消し塗装や植毛塗装を使用できることが記載されている。
同様の目的にて特許文献６では、第１ミラー（第１凹面鏡）と第２ミラー（第２凹面鏡）を含む特定構造にした装置が記載されている。
特許文献７には、ポリカーボネート、ＰＢＴ、耐衝撃性改良剤、低光沢化に有効な量の少なくとも１つのエポキシ基を含む多官能基添加剤を含む組成物から得られるせいけいたいが低光沢性であることが記載されている。
特許文献８には、熱可塑性樹脂と補強繊維よりなる成形品におけるシボ加工と鏡面光沢度（６０°）の関係が記載されている。
【先行技術文献】
【特許文献】
【０００４】
【特許文献１】特開２０１６−６１８１０号公報
【特許文献２】特開２０１６−９５４３６号公報
【特許文献３】特開２０１６−１０９９７４号公報
【特許文献４】特開２０１６−１３２３６１号公報
【特許文献５】特開２００５−３５４０６号公報
【特許文献６】特開２０１６−１０３００８号公報
【特許文献７】特表２００８−５４０８０３号公報
【特許文献８】特開２００３−７１８８４号公報
【発明の概要】
【発明が解決しようとする課題】
【０００５】
本発明は、車両にて使用するヘッドアップディスプレイ装置の画像投影装置用ケースであり、ハウジンング内への外光の進入による悪影響が抑制されたヘッドアップディスプレイ装置の画像投影装置用ケース、それを使用したヘッドアップディスプレイ装置を提供することを課題とする。
【課題を解決するための手段】
【０００６】
本発明は、車両に取り付けるヘッドアップディスプレイ装置の画像投影装置用ケースであって、
前記ケースが、
（Ａ）ポリカーボネート、ポリエチレンテレフタレート、ポリブチレンテレフタレート、ポリプロピレン、ＡＢＳ樹脂から選ばれる１または２以上の熱可塑性樹脂１００質量部、
（Ｂ）無機充填剤５〜８０質量部、
（Ｃ）黒色染料または黒色顔料０．１〜１０質量部を含有する樹脂組成物を射出成形してなるものであり、
前記ケースの内側面の６０°反射光沢値が１．０以下である、ヘッドアップディスプレイ装置の画像投影装置用ケースを提供する。
【発明の効果】
【０００７】
本発明のヘッドアップディスプレイ装置の画像投影装置用ケースを使用したヘッドアップディスプレイ装置は、ケース内部に外光が侵入することにより投影画像が乱れたり、不鮮明になったりすることが抑制されている。
【発明を実施するための形態】
【０００８】
＜樹脂組成物＞
（Ａ）成分は、ポリカーボネート（ＰＣ）、ポリエチレンテレフタレート（ＰＥＴ）、ポリブチレンテレフタレート（ＰＢＴ）、ポリプロピレン（ＰＰ）、ＡＢＳ樹脂（熱安定剤が配合された耐熱ＡＢＳ樹脂を含む）から選ばれる熱可塑性樹脂であり、これらは１種のみで使用することもできるし、２種以上を組み合わせて使用することもできる。（Ａ）成分にはポリアミドは含まれず、特にポリアミド６は吸水性による寸法変化が生じ易く、投影画像のずれなどが生じるおそれがあるため、本発明の画像投影装置用ケース用の材料としては使用できない。
２種以上組み合わせたアロイとして使用するときは、ＰＢＴと他の熱可塑性樹脂のアロイ、ＰＣとＡＢＳ樹脂のアロイが好ましい。
ＰＢＴと他の熱可塑性樹脂の１種を組み合わせたアロイを使用するときは、ＰＢＴの含有割合が多い方が好ましく、合計量中のＰＢＴの含有割合は７０〜９０質量％が好ましい。
【０００９】
（Ｂ）成分は無機充填剤である。無機充填剤は、繊維状充填剤および非繊維状充填剤のいずれの形態のものでもよい。
非繊維状の充填剤は、粉末状、板状、鱗片状（フレーク状）、粒状、不定形状、破砕品などを使用することができる。
【００１０】
繊維状の充填剤としては、ガラス繊維、炭素繊維、石膏繊維、セラミック繊維、ジルコニア繊維、アルミナ繊維、シリカ繊維、酸化チタン繊維、炭化ケイ素繊維、ロックウール、チタン酸カリウムウィスカー、チタン酸バリウムウィスカー、チタン酸バリウムストロンチウムウィスカー、ほう酸アルミニウムウィスカー、窒化ケイ素ウィスカー、酸化亜鉛ウィスカーなどを用いることができる。
【００１１】
非繊維状の充填剤としては、マイカ、タルク、カオリン、シリカ、炭酸カルシウム、硫酸バリウム、ガラスビーズ、ガラスフレーク、ガラスマイクロバルーン、クレー、二硫化モリブデン、ワラストナイト、ポリリン酸カルシウム、金属酸化物（アルミナ、酸化亜鉛、酸化チタン、酸化マグネシウムなど）、金属窒化物（窒化ホウ素、窒化アルミニウム）、カーボン粉末、カーボンフレーク、カーボンナノチューブなどを用いることができる。
【００１２】
（Ｂ）成分の樹脂組成物中の含有割合は、（Ａ）成分１００質量部に対して５〜８０質量部であり、好ましくは１５〜７５質量部、より好ましくは２０〜７０質量部である。
【００１３】
（Ｃ）成分は、黒色染料または黒色顔料である。黒色染料または黒色顔料は、それぞれを単独で使用することが好ましいが、併用してもよい。
黒色染料は公知のものであり（例えば、特開２０１６-５４２６１号公報参照）、ＭｏｒｄａｎｔＢｌａｃｋ１（東京化成工業株式会社）、ＡｃｉｄＢｌａｃｋ５２、ＳｏｌｖｅｎｔＢｌａｃｋ２２、ＳｏｌｖｅｎｔＢｌａｃｋ２７、ＳｏｌｖｅｎｔＢｌａｃｋ２９、ＳｏｌｖｅｎｔＢｌａｃｋ３４などを使用することができる。
黒色顔料は公知のものであり（例えば、特開２０１６-５４２６１号公報参照）、カーボンブラック、アセチレンブラック、ランプブラック、チタンブラック、アニリンブラック、アントラキノン系黒色顔料、ペリレン系黒色顔料などを使用することができる。
（Ｃ）成分の樹脂組成物中の含有割合は、（Ａ）成分１００質量部に対して０．１〜１０質量部であり、好ましくは０．３〜５質量部、より好ましくは０．５〜３質量部である。
【００１４】
本発明で用いる組成物は、必要に応じてさらに（Ｄ）成分の有機艶消し剤を含有することができる。
有機艶消し剤は公知のものであり、ゴム成分、多官能基添加剤、アクリル酸、メタクリル酸、スチレン、無水マレイン酸などに由来する単位を含むポリマーなどのほか、特開２００５-２９８６８６号公報に記載されているシルクプロテイン（絹粉砕品）、ポリエチレンワックスなどを使用することができる。これらは２種以上を組み合わせて使用することができる。
ゴム成分としては、コア−シェル構造のゴムが挙げられ、コア成分として、エチレン−プロピレンゴム、ブタジエンゴム、シリコンゴム等から構成され、シェル成分としては、ポリメチルメタクリレート、ポリスチレン、アクリロニトリル-スチレン共重合体などから構成される。また、直鎖状のメチルメタクリート−スチレン−ブタジエン共重合体などを挙げることができる。ゴム成分の粒子径は、１〜２０μmの範囲が好ましい。
架橋ポリマーとしては、ポリメタクルリル酸メチル、ポリスチレン、スチレン-αメチルスチレン-アクリロニトリル-アクリル酸共重合体、スチレン−αメチルスチレン−アクリロニトリル−メタクリル酸共重合体、などを挙げることができる。これらは公知の塊状重合法、懸濁重合法、乳化重合法、溶液重合法などの方法により合成することができる。
多官能基添加剤としては、特表２００８−５４０８０３号公報に記載された多官能基（３つ以上の反応基）を有するものである。それらの官能基の少なくとも１つはエポキシ基であり、エポキシ基でなければ、ヒドロキシル基、イソシアネート基、シラン基、グリシジルメタクリレート変性ポリオレフィンなどである。
多官能基添加剤としては、エポキシ基を持つトリ−メトキシシランあるいはトリ―エトキシシランなどがあり、例えば、ＧＥ社からＣｏａｔＯＳｉｌ１７７０として販売されているβ−（３，４−エポキシシクロヘキシル）エチルトリエトキシシラン、ＧＥ社からＳｉｌｑｕｅｓｔ  Ａ−１８６として販売されているβ−（３，４−エポキシシクロヘキシル）エチルトリメトキシシラン、ＧＥ社からＳｉｌｑｕｅｓｔ  Ｙ−１５５８９として販売されている３−グリシドキシプロピルトリエトキシシランがある。
アクリル酸、メタクリル酸、スチレン、無水マレイン酸などに由来する単位を含むポリマーとしては、ポリメタクルリル酸メチル、ポリスチレン、スチレン-αメチルスチレン-アクリロニトリル-アクリル酸共重合体、スチレン−αメチルスチレン−アクリロニトリル−メタクリル酸共重合体などを挙げることができる。これらは公知の塊状重合法、懸濁重合法、乳化重合法、溶液重合法などの方法により合成することができる。
【００１５】
（Ｄ）成分の樹脂組成物中の含有割合は、（Ａ）成分１００質量部に対して５〜４０質量部であり、好ましくは５〜３５質量部、より好ましくは５〜３０質量部である。
（Ｄ）成分としてゴム成分とアクリル酸、メタクリル酸、スチレン、無水マレイン酸などに由来する単位を含むポリマーを併用するときは、ゴム成分が６０〜８０質量％、前記ポリマーが２０〜４０質量％が好ましい。
【００１６】
本発明で用いる樹脂組成物は、本発明の課題を解決できる範囲で、酸化防止剤、耐熱安定剤、耐光剤、離型剤、結晶核剤、可塑剤、帯電防止剤、難燃剤などの公知成分を含有することができる。
【００１７】
本発明で使用する樹脂組成物から得られた成形体（ケース）は、所定の方法（ＩＳＯ１７８）により測定した曲げ弾性率が３０００ＭＰａ以上のものが好ましく、より好ましくは３５００ＭＰａ以上、さらに好ましくは４０００ＭＰａ以上のものである。
【００１８】
＜ヘッドアップディスプレイ装置の画像投影装置用ケースとヘッドアップディスプレイ装置＞
本発明のヘッドアップディスプレイ装置用の画像投影装置用ケースは、上記した樹脂組成物を射出成形してなるものである。
前記ケースの形状および大きさは、取り付け対象となる車両の大きさや種類、内部に収容する画像表示装置とミラーの形状および大きさにより調整する。
【００１９】
前記ケースの内側面の６０°反射光沢値は１．０以下であり、好ましくは０．７以下である。
前記６０°反射光沢値が１．０以下であると、前記ケース内部に外光が入ってきた場合でも反射し難いため、画像の投影に悪影響を及ぼすことがない。
前記ケースの内側面の６０°反射光沢値は、前記ケースの内側面の少なくとも一部面をシボ加工することで低下させることができ、さらに（Ｃ）成分と（Ｄ）成分を含有することでも低下させることができる。
前記シボ加工は、加工後の目の粗さを小さく（細かく）すると６０°反射光沢値が小さくなり、加工後の目の粗さを大きく（粗く）すると６０°反射光沢値が大きくなる。
前記シボ加工をするときは、射出成形するときに射出成形用金型の内側の一部面または全部面がシボ加工されたものを使用して製造することができる。
【００２０】
本発明のヘッドアップディスプレイ装置は、上記したヘッドアップディスプレイ装置用の画像投影装置用ケース内に画像表示装置（液晶パネルなど）とミラーが収容されているものである。
前記画像表示装置は、車両のバッテリーと電気的に接続されていてもよいし、独自の電源（電池など）と電気的に接続されていてもよい。
【実施例】
【００２１】
実施例および比較例
表１および表２に示す各成分を配合し、ヘンシェルミキサーで混合した。
その後、前記混合物を押出機に供給して溶融混練し、各例のペレットを得た。
このペレットを下記の条件で射出成形して、６０°反射光沢値測定用の試験片と、曲げ弾性率測定用の試験片を作製した。結果を表１に示す。
【００２２】
（射出成形条件）
成形機：三菱重工（株）社製  １００ＭＳ-II（型締力１００ｔ）、シリンダー径３６ｍｍ
金型は、比較例９を除いて、内側が目の細かい砂シボ加工されたもの（株式会社棚澤八光社のＧＲ００３）を使用した。比較例９はシボ加工のないものを使用した。
耐熱ＡＢＳ樹脂：成形温度２４０℃，金型温度９０℃
ＰＢＴ：成形温度２５０℃，金型温度９０℃
ＰＥＴ：成形温度２７０℃，金型温度９０℃
ＰＣ：成形温度２９０℃，金型温度９０℃
ＰＣ／ＡＢＳ樹脂：成形温度２５０℃，金型温度９０℃
ＰＰ：成形温度２３０℃，金型温度６０℃
【００２３】
＜（Ａ）成分＞
耐熱ＡＢＳ樹脂：ダイセルポリマー（株）製，セビアン４６０Ｍ
ＰＢＴ：ポリプラスチックス（株）製，ジュラネックス２０００
ＰＥＴ：ベルポリエステルプロダクツ，ベルペット  EFG6C
ＰＣ：三菱エンジニアプラスチック製，ユーピロン  S3000F
ＰＣ／ＡＢＳ樹脂：ダイセルポリマー（株）製，ノバロイ  S1500
ＰＰ：サンアロマー製，PM900A
＜（Ｂ）成分＞
ガラス繊維１：日本電気硝子（株），ECS03 T-187
ガラス繊維２：日本電気硝子（株），ECS03 T-480
ガラスフレーク：日本電気硝子（株）
マイカ：Imerys Mica Suzorite Inc.製，200HK
＜（Ｃ）成分＞
カーボンブラック：キャボット製，PE2718
＜（Ｄ）成分＞
つや消し剤１：ゴム弾性体，（株）カネカ製，カネエース  MP-91
つや消し剤２：合成品，スチレン-αメチルスチレン-アクリロニトリル-アクリル酸共重合体（アクリル酸量10質量％）
【００２４】
＜６０°反射光沢値の測定方法＞
得られた成形品の表面を堀場製作所  ハンディグロスメーター  IG-320を用いて測定した。
＜曲げ弾性率＞
ＩＳＯ  １７８に準拠して測定した。
【００２５】
【表１】
2018144581.tif 000002
【００２６】
【表２】
2018144581.tif 000003
【００２７】
表１、２の結果から、本発明の効果が確認された。なお、比較例８は６０°反射光沢値が低いが、吸水性が大きいため、長期間経過により画像投影装置用ケースの寸法変化が生じることによる投影画像の乱れが予測される。
【産業上の利用可能性】
【００２８】
本発明のヘッドアップディスプレイ装置用の画像投影装置用ケースは、車両に取り付けるヘッドアップディスプレイ装置に利用することができる。